СПОСОБ ПОЛУЧЕНИЯ ПОРИСТОЙ МЕТАЛЛОРГАНИЧЕСКОЙ КАРКАСНОЙ СТРУКТУРЫ, СОСТОЯЩЕЙ ИЗ МЕТИЛИМИДАЗОЛЯТА ЦИНКА

1. Способ получения пористой металлорганической каркасной структуры, содержащей по меньшей мере одно по меньшей мере бидентатное органическое соединение, координированное по меньшей мере с одним ионом металла, где по меньшей мере один ион металла представляет собой ион цинка и по меньшей мере одно по меньшей мере бидентатное органическое соединение основано на 2-метилимидазоле, который содержит стадии
(a) добавления первого раствора на основе воды, содержащего ионы цинка, ко второму раствору на основе воды, содержащему 2-метилимидазол, причем суспензия формируется после добавления второго раствора;
(b) добавления третьего раствора, содержащего сильное основание, к суспензии, сформированной на стадии (а).
2. Способ по п. 1, где мольное отношение ионов цинка, добавляемых к 2-метилимидазолу, добавляемому после окончания добавления на стадии (а), находится в интервале от 1:5 до 1:1.
3. Способ по п. 1 или 2, где первый раствор на основе воды представляет собой раствор сульфата цинка.
4. Способ по п. 1 или 2, где первый, второй или первый и второй раствор на основе воды представляет собой раствор метанол/вода.
5. Способ по п. 1 или 2, где мольное отношение полного количества суспензии на основе цинка перед стадией (b) лежит в интервале от 0,2 до 0,7 ммоль цинка/г суспензии.
6. Способ по п. 1 или 2, где мольное отношение полного количества суспензии на основе цинка после стадии (b) находится в интервале от 0,1 до 0,5 ммоль цинка/г суспензии.
7. Способ по п.4, где мольное отношение цинка к метанолу после окончания добавления на стадии (b) находится в интервале от 1:5 до 1:50.
8. Способ по п. 1 или 2, где третий раствор представляет собой водный раствор гидроксида щелочного металла.
9. Способ по п. 8, где мольное отношение цинка к гидроксиду щелочного металла после окончания добавления на стадии (b) находится в интервале от 1:5 до 1:1.
10. Способ по п. 1 или 2, где рН перед стадией (b) находится ниже 6,5.
11. Способ по п. 1 или 2, где рН после стадии (b) составляет более 6,0.
12. Способ по п. 1 или 2, где выход твердых веществ металлоорганической каркасной структуры находится в интервале от 2 до 15% масс.
13. Способ по п. 1 или 2, где по меньшей мере одну из стадий (а) и (b) проводят при температуре в интервале от 10°С до 30°С.
14. Способ по п. 1 или 2, где по меньшей мере одну из стадий (а) и (b) проводят при абсолютном давлении не более 2 бар.
15. Способ по п. 1 или 2, где по меньшей мере одну из стадий (а) и (b) проводят со смешиванием суспензии.
16. Способ по п. 1 или 2, где за стадией (b) следует стадия (с) выделения металлоорганической каркасной структуры.
17. Способ по п. 1 или 2, где выделение на стадии (с) проводят фильтрацией с возможным последующим промыванием и/или сушкой.